(57)【要約】本発明は、電気光学的光モジュレーション素子並びにこのような素子を含む電気光学的ディスプレイおよびディスプレイシステム、例えばテレビスクリーンおよびコンピューターモニターに関する。本発明の光モジュレーション素子は、アドレスされていない状態にある光モジュレーション素子の動作の間光学的にアイソトロピックな相、好ましくは青色相にあるメソゲン性モジュレーション媒体を含み、特に、良好なコントラスト、低い視野角依存性および極めて短い応答時間に加えて、比較的低い駆動電圧により区別される。本発明の電気光学的光モジュレーション素子は、モジュレーション層の平面において互いに隣接する導電性層が、互いに２０μｍまたはこれ以下の距離を有し、および／または導電性層もしくは、複数の導電性層が存在する場合には、電極構造のこれらの層の１つまたは２つ以上が、隆起しており、および／または各々の場合における電極構造が、２つまたは３つ以上の上にある層を含み、これが、互いに導電性の方式で結合されており、同時に誘電性層によりこれらの表面の有意な部分にわたり互いに分離されており、および／または導電性層または、複数の導電性層が存在する場合には、電極構造の導電性層の１つまたは２つ以上が、それぞれの下にある基板から、中空でない誘電性層により分離されているように設計されている電極構造を有する。電気光学的光モジュレーション素子において用いられるメソゲン性モジュレーション媒体は、同様に、本発明の主題である。【特許請求の範囲】
【請求項１】
−１つの基板または複数の基板、
−電極装置、
−光の偏光のための少なくとも１つの素子または複数の素子および
−モジュレーション媒体
を含む電気光学的光モジュレーション素子であって、
−該光モジュレーション素子が、該モジュレーション媒体がアドレスされていない状態において光学的にアイソトロピックな相にある温度において動作し、
−該電極装置が、メソゲン性モジュレーション媒体の表面に平行な有意な成分を有する電界を生じることができ、
−該電極装置が、以下の４つの条件
−モジュレーション層の平面中の互いに隣接する導電性層が、互いに２０μｍ以下の距離を有し、
−導電性層または、複数の導電性層が存在する場合には、電極構造のこれらの層の１つまたは２つ以上が、隆起しており、
−各々の場合において、電極構造が、導電性の方式で互いに結合しているかまたは駆動電子機器に結合しており、同時に、誘電性層により、これらの表面の有意な部分にわたり互いに分離されている、２つまたは３つ以上の上にある層を含み、
−導電性層または、複数の導電性層が存在する場合には、電極構造の導電性層の１つまたは２つ以上が、それぞれの下にある基板から、中空でない誘電性層により分離されている、
の少なくとも１つが満たされるように設計されている
ことを特徴とする、電気光学的光モジュレーション素子。
【請求項２】
電極装置が、
−モジュレーション層の平面内の互いに隣接する導電性層が、互いに２０μｍ以下の距離を有する
ように設計されていることを特徴とする、請求項１に記載の光モジュレーション素子。
【請求項３】
電極装置が、
−導電性層または、複数の導電性層が存在する場合には、電極構造のこれらの層の１つまたは２つ以上が、隆起している
ように設計されていることを特徴とする、請求項１または２に記載の光モジュレーション素子。
【請求項４】
電極装置が、
−電極が、互いに導電性の方式で結合している、２つまたは３つ以上の層からなる
ように設計されていることを特徴とする、請求項１〜３のいずれかに記載の光モジュレーション素子。
【請求項５】
−電極の個別の層が、各々の場合において本質的に、
−これらの表面全体にわたり、誘電体、例えばメソゲン性モジュレーション媒体の層もしくは層の一部または１つもしくは２つ以上の中空でない誘電性層により、互いに分離されており、
−面積が等しく、および
−順に重ねて位置合わせ精度において位置している
ことを特徴とする、請求項４に記載の光モジュレーション素子。
【請求項６】
−電極装置の導電性層の少なくとも１つが、基板の１つの上方に隆起した方式で配置されている
ことを特徴とする、請求項１〜５のいずれかに記載の光モジュレーション素子。
【請求項７】
−電極構造の少なくとも隣接する電極が、中空でない誘電性媒体の層により、互いに水平に分離されている
ことを特徴とする、請求項１〜６のいずれかに記載の光モジュレーション素子。
【請求項８】
請求項１〜７のいずれかに記載の１つまたは２つ以上の光モジュレーション素子を含む、電気光学的ディスプレイ。
【請求項９】
ディスプレイが、アクティブマトリックスによりアドレスされていることを特徴とする、請求項８に記載の電気光学的ディスプレイ。
【請求項１０】
請求項８または９に記載の１つまたは２つ以上の電気光学的ディスプレイを含む、電気光学的ディスプレイシステム。
【請求項１１】
テレビスクリーン、コンピューターモニターまたは両方として用いることができることを特徴とする、請求項１０に記載の電気光学的ディスプレイシステム。
【請求項１２】
情報の表示のための、請求項１〜７のいずれかに記載の光モジュレーション素子の使用。
【請求項１３】
電気光学的ディスプレイシステムにおける、請求項８または９に記載の電気光学的ディスプレイの使用。
【請求項１４】
ビデオ信号またはデジタル信号の表示のための、請求項１０または１１に記載の電気光学的ディスプレイシステムの使用。
【発明の詳細な説明】
【発明の詳細な説明】
【０００１】
発明の分野
本発明は、光モジュレーション素子およびこれを含むディスプレイに関する。光モジュレーション素子は、好ましくは、ある温度で異方性特性を有するモジュレーション媒体、例えば液晶を用いる。光モジュレーション素子は、モジュレーション媒体が光学的にアイソトロピックな相、好ましくは青色相またはアイソトロピック相、特に好ましくは青色相にある温度において動作する。モジュレーション媒体がアイソトロピック相にあるディスプレイは、DE 102 172 73.0に記載されている。
【０００２】
本発明は、電気光学的光モジュレーション素子並びにこのような素子を含む電気光学的ディスプレイおよびディスプレイシステム、例えばテレビスクリーンおよびコンピューターモニターに関する。本発明の光モジュレーション素子は、光モジュレーション素子の動作の間光学的にアイソトロピックな相にあるメソゲン性モジュレーション媒体を含む。これらは、特に、良好なコントラストおよびコントラストの低い視野角依存性に加えて、極めて短い応答時間により区別される。
本発明は、さらに、このタイプの光モジュレーション素子におけるモジュレーション媒体としての媒体およびこの使用に関する。
【０００３】
目的および従来技術
慣用の電気光学的液晶ディスプレイは、一般的用語において知られている。これらは、モジュレーション媒体が中間相、ほとんどのディスプレイタイプにおいてネマティック相にある温度において動作する。中間相において、モジュレーション媒体は、すでに異方性特性、例えば複屈折（Δｎ）を有する。これは、電界によってのみ誘導されるものではない。最も広範囲なのは、ＴＮ（「ねじれネマティック」）およびＳＴＮ（「超ねじれネマティック」）ディスプレイである。これらのディスプレイにおける液晶セルは、液晶媒体の２つの相対する側の基板上に電極を有する。電界は、このように液晶層に本質的に垂直である。最初に述べたディスプレイは、特に、例えばラップトップおよびノート型コンピューターにおける、大きい情報容量および高い解像度を有するディスプレイにアドレスするＴＦＴ（薄膜トランジスタ）との組み合わせにおいて用いられる。
【０００４】
最近、特にデスクトップコンピューターモニターにおいて、ＩＰＳ（面内切換、例えばDE 40 00 451およびEP 0 588 568）タイプまたは、あるいはまたＶＡＮ（垂直配向ネマティック）タイプの液晶ディスプレイが、ますます用いられている。ＶＡＮディスプレイは、ＥＣＢ（電気的に制御された複屈折）ディスプレイの変形である。ＭＶＡ（マルチドメイン垂直配向）ディスプレイの現代的な変形において、複数のドメインが、アドレスされた電極あたり安定化されており、さらに特定の光学的補償層が、用いられている。これらのディスプレイは、すでに述べたＴＮディスプレイと同様に、液晶層に垂直な電界を用いる。これとは対照的に、ＩＰＳディスプレイは、一般的に、１つのみの基板上で、即ち液晶層の一方の側において、電極を用い、即ち、液晶層に平行な電界の有意な成分により特徴づけられる。
【０００５】
これらの慣用的なディスプレイのすべての共通の特徴は、比較的遅い切換であり、これは、特に、ますます広範囲のＴＶおよびマルチメディア用途のためには不適切である。これは、事実上随所にある陰極線管と比較して、特に顕著である。液晶ディスプレイにおいて用いられる既知の電気光学的効果のさらなる欠点は、達成されたコントラストの顕著な視野角依存性である。ほとんどの場合において、これは、補償層、典型的にいくつかの場合において複雑な構造を有する異方性フィルムを、直接の視覚で動作するディスプレイのために用いなければならない程度に、大きい。
【０００６】
DE 10217273.0には、メソゲン性モジュレーション媒体が、動作温度においてアイソトロピック相にある光モジュレーション素子が、記載されている。これらの光モジュレーション素子は、特に迅速に切り換えられ、コントラストの良好な視野角依存性を有する。しかし、駆動電圧は、多くの用途について高すぎる。
【０００７】
DE 10217273.0に記載されている電気光学的駆動素子は、比較的高い駆動電圧を必要とする。これらは、一般的に、技術的観点からは有利ではなく、多くの用途について高すぎる。いくつかの場合において、駆動電圧は、モジュレーション媒体の対応する変形により影響され、場合によっては低下し得る。しかし、この方法による駆動電圧の低下には、新たな極性物質の導入および従ってある努力が必要であり、さらに駆動電圧の低下の規模は、限定される。さらに、高度に極性の化合物を用いる結果、多くの用途において光モジュレーション素子の信頼性および有効寿命に関する問題が生じる。
【０００８】
本発明は、良好な視野角依存性を有し、特に低い駆動電圧を有する、特に迅速に切り換えられる光モジュレーション素子を開発する目的を有していた。これらの光モジュレーション素子は、ＦＰＤ（フラットパネルディスプレイ）、例えばコンピューター用のフラットパネルスクリーンにおける素子として用いるのに適するために、モジュレーション媒体の可能な限り低い層の厚さを有しなければならない。これらは、さらに、最も簡単な電極構造によりアドレス可能であり、低い動作電圧を有しなければならない。さらに、電気光学的ディスプレイにおいて用いるために、これらは、低い視野角依存性を有する良好なコントラストを有しなければならない。
従って、要求は、特に低下した駆動電圧を有する改善された光モジュレーション素子である。
【０００９】
本発明
驚異的なことに、以下に記載するように、DE 10217273.0に記載されている光モジュレーション素子を、顕著に改善することができ、特に、顕著に低下した特性電圧を有する光モジュレーション素子を達成することができることが、見出された。
【００１０】
本発明の電気光学的光モジュレーション素子は、
−１つの基板または複数の基板、
−電極装置(electrode arrangement)、
−光の偏光のための少なくとも１つの素子または複数の素子および
−モジュレーション媒体
を含み、
【００１１】
−該光モジュレーション素子が、該モジュレーション媒体がアドレスされていない状態において光学的にアイソトロピックな相にある温度において動作し、
−該電極装置が、メソゲン性モジュレーション媒体の表面に平行な有意な成分を有する電界を生じることができ、
【００１２】
−該電極装置が、以下の４つの条件
−モジュレーション層の平面内の互いに隣接する導電性層が、互いに２０μｍ以下、好ましくは１５μｍ以下および特に好ましくは１０μｍまたはこれ以下の距離を有し、
−導電性層または、複数の導電性層が存在する場合には、電極構造のこれらの層の１つまたは２つ以上が、隆起しており、
−各々の場合において、電極構造が、導電性の方式で、または駆動電子機器を介して互いに結合しており、同時に、誘電性層により、これらの表面の有意な部分にわたり互いに分離されている、２つまたは３つ以上の上にある層を含み、
−導電性層または、複数の導電性層が存在する場合には、電極構造の導電性層の１つまたは２つ以上が、それぞれの下にある基板から、中空でない誘電性層により分離されている
の少なくとも１つが満たされるように設計されている
ことを特徴とする。
【００１３】
低い駆動電圧に加えて、これらのディスプレイは、特に、優れたコントラストおよびコントラストの視野角依存性を有し、応答時間は、極めて短い。
本発明を、以下に一層詳細に説明する。
【００１４】
光モジュレーション素子において用いられるモジュレーション媒体は、好ましくは、メソゲン性媒体である。本出願において、メソゲン性媒体または化合物の用語は、中間相を有し、中間相に可溶であるかまたは中間相を誘導する媒体または化合物に該当する。中間相は、スメクティックまたはネマティック相、この両方はまた、キラルであってよい、または青色相であり、好ましくはキラルネマティック相または青色相であり、特に好ましくは青色相である。
【００１５】
中間相を有しない媒体のメソゲン性特性を検査するために用いられる好ましい媒体は、Merck KGaA, Darmstadt, Germanyからのネマティック混合物ＺＬＩ−４７９２である。メソゲン性媒体は、好ましくは、この混合物中の１０％溶液から外挿して、−１００℃またはこれ以上、特に好ましくは−５０℃またはこれ以上および極めて特に好ましくは−２０℃またはこれ以上の透明点を有する。
【００１６】
本発明の光モジュレーション素子は、好ましくは、動作温度において光学的にアイソトロピックな相、好ましくは青色相にあるメソゲン性媒体を含む。本出願において、他に述べない限り、光学的にアイソトロピックな相は、青色相、アイソトロピック相または他の光学的にアイソトロピックな相、好ましくは青色相を示し、青色相は、既知の青色相の１つを示す。このように、Gray and Goodby, "Smectic Liquid Crystals, Textures and Structures", Leonhard Hill, USA, Canada (1984)には、３種の青色相が記載されている：無電界状態において観察され得る青色相Ｉ〜ＩＩＩ。電界の印加の際に、さらなる青色相または他の相は、発生するかまたは誘導され得る。
【００１７】
中間相は、スメクティック、ネマティックまたは青色相である。スメクティック相およびネマティック相は、ここでは、好ましくはキラルである。本出願において、用語「キラルネマティック相」および「コレステリック相」は、他に明確に述べない限り、同義に用いられる。用語「青色相」は、他に明確に述べない限り、既知の青色相のすべてを示し、また同時に複数のこれらの相を包含する。
【００１８】
青色相にある液晶に対する電界の効果は、例えば、H.S. Kitzerow, "The Effect of Electric Fields on Blue Phases", Mol. Cryst. Liq. Cryst, (1991), Vol. 202, pp. 51-83に記載されている。現在まで確認されており、無電界液晶において観察することができる、３種のタイプの青色相（ＢＰＩ〜ＢＰＩＩＩ）はまた、この中に述べられている。しかし、電界により誘導された複屈折を用いる電気光学的ディスプレイは、記載されていない。電界の影響の下で、青色相Ｉ、ＩＩおよびＩＩＩとは異なる、さらなる青色相または他の相が生じ得る。
【００１９】
電界の印加の際に、電界により誘導された相、例えばＢＰＨおよびＢＰＸが、生じ得る。高い電界強度の電界の場合において、電界を伴わずに低温において生じる相への相転移が、さらに可能である。特にモジュレーション媒体自体の材料の特徴づけのための相の決定は、常に電界が印加されない場合に関し、一方光モジュレーション素子の特徴づけの場合における相の決定を、他に明確に述べない限りは、相当する電圧、一般的に動作電圧またはしきい値電圧の印加を伴って、電気光学的に行う。
【００２０】
モジュレーション媒体は、好ましくは、青色相、特に好ましくは青色相およびさらに中間相、好ましくはコレステリック相を有する。
モジュレーション媒体は、有利には、基板の上もしくは下に、または２枚の基板の間に位置する。
【００２１】
一般的に、モジュレーション媒体は、２枚の基板の間に位置する。この態様が、好ましい。モジュレーション媒体が、２枚の基板の間に位置する場合には、これらの基板の少なくとも一方は、光透過性である。１枚の光透過性の基板または２枚以上の光透過性基板は、例えば、ガラス、石英またはプラスチックからなることができる。不透明な基板を用いる場合には、これは、特に、金属または半導体からなることができる。これらの媒体を、単独で用いることができるか、または、支持体、例えばセラミックスの上に配置することができる。モジュレーション媒体が、ポリマー媒体である場合には、第２の媒体を用いることを、所望により省略することができる。ポリマーモジュレーション媒体を、さらに、自立形態で得ることができる。この場合において、基板は、完全に必要でない。
【００２２】
モジュレーション媒体が、本発明の光モジュレーション素子の動作温度において、または動作温度の少なくとも１つにおいて存在する、光学的にアイソトロピックな相は、アイソトロピック相または好ましくは光学的にアイソトロピックな中間相、例えば青色相（即ち、青色相Ｉ、青色相ＩＩまたは青色相ＩＩＩ）である。モジュレーション媒体が、光モジュレーション素子の少なくとも１つの動作温度において青色相にある態様が、好ましい。本発明と関連して、表現「光学的にアイソトロピックな相」は、ＬＣディスプレイにおいて普通である約１０μｍの層の厚さを有する電気光学的セルにおいて、または交差した偏光板の間で、可視波長範囲において光透過を実質的に示さない相を意味するものと解釈される。
【００２３】
光モジュレーション素子の動作温度は、好ましくは、モジュレーション媒体の特性温度以上、一般的にはモジュレーション媒体の青色相への転移温度、一般的にはこの温度の０．１℃〜５０℃高温の範囲内、好ましくはこの温度の０．１℃〜１０℃高温の範囲内および特に好ましくはこの温度の０．１℃〜５℃高温の範囲内である。動作温度は、好ましくは、モジュレーション媒体の青色相への転移温度から、モジュレーション媒体のアイソトロピック相、透明点への転移温度にわたる範囲内である。しかし、光モジュレーション素子は、DE 101 17 273.0に記載されているように、またモジュレーション媒体がアイソトロピック相にある温度において動作することができる。しかし、動作電圧の温度依存性は上昇し、これは、一般的に望ましくない。
【００２４】
本発明の光モジュレーション素子の動作温度範囲は、好ましくは、少なくとも２０℃以上、好ましくは３０℃以上、好ましくは４０℃以上、特に好ましくは６０℃以上および極めて特に好ましくは８０℃以上の温度範囲にわたる。本発明の光モジュレーション素子の動作温度範囲は、好ましくは、少なくとも１０℃またはこれ以下から５０℃またはこれ以上まで、好ましくは少なくとも０℃またはこれ以下から６０℃またはこれ以上まで、特に好ましくは少なくとも−２０℃またはこれ以下から８０℃またはこれ以上まで、極めて特に好ましくは少なくとも−３０℃またはこれ以下から１００℃またはこれ以上までおよび最も好ましくは少なくとも−４０℃またはこれ以下から１２０℃またはこれ以上までにわたる。
【００２５】
好ましい態様において、モジュレーション媒体の特性温度に対する本発明の光モジュレーション素子の動作温度範囲は、特性温度の上少なくとも５０℃までまたはこれ以上、特に好ましくは特性温度の下−５℃またはこれ以下から特性温度の上６０℃またはこれ以上および極めて特に好ましくは特性温度の下−１０℃またはこれ以下から特性温度の上８０℃またはこれ以上にわたる。
【００２６】
電圧の印加の際に、既知の方法で視覚化することができる光学遅延をもたらす配向が、光学的にアイソトロピックな相におけるメソゲン性媒体中で誘導される。不均一な電界を、好ましくは用いる。
本発明の光モジュレーション素子は、光の偏光のための少なくとも１つの素子を含む。さらに、これらは、好ましくは、他の光学的素子を含む。この他の光学的素子は、光の偏光のための第２の素子、反射板またはトランスフレクター(transflector)のいずれかである。
【００２７】
光学的素子を、光が、光モジュレーション素子のメソゲン性媒体を通過する際に、偏光素子を、メソゲン性媒体に進入する前およびメソゲン性媒体から進出した後の両方に、少なくとも１回通過するように配置する。
本発明の光モジュレーション素子の好ましい態様において、メソゲン性媒体を、２つの偏光板の間、即ち偏光板と分析装置との間に配置する。２つの線形偏光板を、好ましくは用いる。この態様において、偏光板の吸収軸は、好ましくは交差しており、好ましくは９０°の角度を形成する。
【００２８】
本発明の光モジュレーション素子は、随意に、１つまたは２つ以上の複屈折層を含む。これは、好ましくは、１つのλ／４層または複数のλ／４層、好ましくは１つのλ／４層を含む。λ／４層の光学的遅延は、好ましくは約１４０ｎｍである。
メソゲン性モジュレーション媒体の層の厚さ（ｄ）は、好ましくは０．１μｍ〜５０００μｍ（即ち５ｍｍ）、特に好ましくは０．５μｍ〜１０００μｍ（即ち１ｍｍ）、特に好ましくは１．０μｍ〜１００μｍおよび極めて特に好ましくは３．０μｍ〜３０μｍおよび特に３．５μｍ〜２０μｍである。好ましい態様において、メソゲン性モジュレーション媒体の層の厚さは、好ましくは０．５μｍ〜５０μｍ、特に好ましくは１．０μｍ〜２０μｍおよび極めて特に好ましくは１．０μｍ〜８．０μｍである。
【００２９】
本発明はまた、本発明の１つまたは２つ以上の光モジュレーション素子を含む電気光学的ディスプレイに関する。これらの電気光学的ディスプレイは、好ましくは、アクティブマトリックスによりアドレスされる。
本発明はさらに、本発明の１つまたは２つ以上の電気光学的ディスプレイを含む電気光学的ディスプレイシステムに関する。これらの電気光学的ディスプレイシステムは、好ましくは、情報の表示のために、特に好ましくはテレビスクリーンまたはコンピューターモニターとして用いられる。表示されるべき情報は、好ましくはデジタル信号またはビデオ信号である。
【００３０】
本発明の光モジュレーション素子は、さらに、１つまたは２つ以上の他の慣用の光学的素子、例えば複屈折層（例えば補償層）、拡散層並びに明るさおよび／または光収率および／または視野角依存性を増大させるための素子を含むことができ、このリストは決定的ではない。
【００３１】
本発明の光モジュレーション素子は、用いる偏光板の特性に高度に、および事実上主に依存する良好なコントラストを特徴とする。慣用のＴＮセルとの比較のために、用いたＴＮセルは、ここでは、０．５０μｍの光学的遅延、正のコントラストおよび隣接する基板におけるネマティック液晶の優先的な配向に垂直な偏光板の吸収軸を有し、キラルではない液晶を含む。本発明の光モジュレーション素子のコントラストは、特に、用いる電極の形状、タイプおよび構造に依存する。同一の偏光板を、本発明の光モジュレーション素子およびこれらの慣用のＴＮセルにおいて用いる場合には、本発明の光モジュレーション素子のコントラストは、一般的には、２０％以上、いくつかの場合において、特にディスプレイ表面垂線とは大きく異なる観察角度においては、４０％以上ＴＮセルのコントラストよりも大きい。
【００３２】
本発明の光モジュレーション素子のコントラストの視野角依存性は、極めて良好である。これは、既知のＥＣＢセルの視野角依存性よりも、顕著に良好である。これは、商業的に入手できるＩＰＳディスプレイ（例えば共に日本の日立およびＮＥＣから）並びにＭＶＡディスプレイ（例えば日本の富士通から）において観察される視野角依存性と一層類似する。これは、慣用のＴＮディスプレイの視野角依存性よりもはるかに低い。従って、本発明の光モジュレーション素子における所定のコントラスト比についてのイソコントラスト曲線は、一般的に、ＴＮディスプレイにおける同一のコントラスト比についての対応するイソコントラスト曲線の２倍を超えて、しばしばさらに３倍を超えて大きい角度範囲を含む。
【００３３】
本発明の光モジュレーション素子の応答時間は、極めて短い。これらは、一般的に、１ｍｓ以下、好ましくは０．５ｍｓ以下、特に好ましくは０．１ｍｓ以下の値である。
異なるグレーシェードの間で切り換える際に、スイッチオフについての応答時間およびまた特に驚異的なことに、スイッチオンについての応答時間の両方が、用いる駆動電圧とは事実上独立していることが特に有利である。このことは、慣用の光モジュレーション素子、例えば液晶セル、例えばＴＮセルにまさる顕著な利点を示す。
【００３４】
グレーシェードのアドレッシングに対する切り換え挙動を検査するために、本発明の光モジュレーション素子を、各々の場合において種々の駆動電圧に切り換えた。ここで選択された終点は、電気光学的特性曲線の特性電圧、例えばＶ１０、Ｖ２０、Ｖ３０、・・・〜Ｖ９０であった。次に、電圧を、所定の特性電圧から他の電圧に、例えばＶ１０から電圧Ｖ９０、Ｖ８０、Ｖ７０〜Ｖ２０の各々に切り換え、戻した。次に、他の特性電圧を選択し、電圧を、これから、一層高い特性電圧の各々に、例えばＶ２０から電圧Ｖ９０、Ｖ８０、Ｖ７０〜Ｖ３０の各々などに、出発電圧Ｖ８０に切り換え、戻し、これから、電圧を、Ｖ９０に切り換え、戻す。本発明の光モジュレーション素子において、それぞれの最大透過率変化の９０％に達するまでの新たな電圧のスイッチオンの時間からのスイッチオン時間は、第１の近似に、すべてのこれらの場合において、すべてのこれらの切り換え操作について同一であった。
【００３５】
本発明の電気光学的ディスプレイは、本発明の１種または２種以上の光モジュレーション素子を含む。好ましい態様において、これらは、アクティブマトリックスによりアドレスされる。
他の好ましい態様において、本発明の光モジュレーション素子は、いわゆる「電界連続モード」でアドレスされる。ここで、切換素子を、アドレッシングに同調して、異なる色の光で連続的に照射する。パルスされた着色光を得るために、例えばカラーホイール、ストロボスコープランプまたはフラッシュランプを、用いることができる。
【００３６】
本発明の電気光学的ディスプレイは、特にこれらを、テレビスクリーン、コンピューターモニターなどのために用いる場合には、着色された画像を表示するための着色されたフィルターを含むことができる。この着色されたフィルターは、有利には、異なる色のフィルター素子のモザイクからなる。典型的に、色の着色フィルターモザイクの素子は、ここでは、各々の電気光学的切換素子に指定される。
【００３７】
本発明の光モジュレーション素子は、メソゲン性媒体の層に平行な有意な成分を有する電界を生じる電極構造を含む。この電極構造を、インターデジタル電極の形態で設計することができる。これを、くしまたははしごの形態で設計することができる。上にある「Ｈ」および二重の「Ｔ」または「Ｉ」の形態での態様がまた、有利である。電極構造は、有利には、好ましくはこれとメソゲン性媒体との間の少なくとも１つの基板を用いる際には、メソゲン性媒体の一方の側のみに位置する。電極構造は、好ましくは、共にメソゲン性モジュレーション媒体の一方の側上に位置する、少なくとも２つの異なる平面内に位置する；これは、特に、電極構造が上にある従属構造を含む場合に該当する。これらの従属構造は、有利には、互いに、誘電性層により分離される。従属構造が、絶縁層の反対側上に位置する場合には、キャパシタの作成を可能にするレイアウトを、選択することができる。これは、特に、アクティブマトリックスによるディスプレイのアドレッシングの場合において有利である。このタイプのアクティブマトリックスディスプレイは、個別の光モジュレーション素子、例えばＴＦＴまたはＭＩＭ（金属絶縁体金属）ダイオードに指定される非線形電流／電圧特性曲線を有する駆動素子のマトリックスを用いる。
【００３８】
本発明の本質的な観点は、本発明の電気光学的切換素子の電極構造の設計にある。種々の態様が、ここで可能である。本発明の光モジュレーション素子の電極の好ましい態様を、適切な場合には対応する図面を参照して、以下に記載する。
メソゲン性モジュレーション材料を有する光モジュレーション素子の構造は、原理的に、DE 102 172 73.0に記載されている。これを、本明細書中で、図１を参照して簡潔に例示する。
【００３９】
図面は、DE 102 172 73.0による切換素子または切換素子の一部の構造の断面を、図式的に示す。モジュレーション媒体（２）を、基板（１）および（１’）の内面の間に配置する。互いに異なる電位を印加することができる、電極構造の２つの電極（３）および（４）を、１つの基板（１）の内面上に配置する。「Ｖｏｐ」は、電圧、電荷または電流源を示す。Ｖｏｐから発する線は、電極に対する電気的供給線を表す。
【００４０】
電極は、透明な材料、例えば酸化スズインジウム（ＩＴＯ）からなることができる。この場合において、光モジュレーション素子の一部を、黒色マスクにより被覆することが、有利であり、必要な場合がある。これにより、電界が有効ではない領域を遮蔽することが可能であり、従ってコントラストが改善される。しかし、電極はまた、透明ではない材料、通常金属、例えばクロム、アルミニウム、タンタル、銅、銀または金、好ましくはクロムからなることができる。この場合において、別個の黒色マスクを用いることは必要ない。
用いる電界は、好ましくは不均一な電界である。
【００４１】
異なる電位を印加することができる電極の相互の側方の距離は、光モジュレーション素子の特性電圧に顕著な影響を有することが、見出された。距離が減少すると、必要な駆動電圧は低下する。しかし、距離が一層小さくなる場合には、光モジュレーション素子の相対的な開口もまた、一層小さくなり、明るさは低下する。電極は、好ましくは、０．５μｍ〜１００μｍの範囲内、好ましくは１μｍ〜２０μｍの範囲内、特に好ましくは１μｍ〜１５μｍの範囲内、極めて特に好ましくは２μｍ〜１２μｍの範囲内および最も好ましくは３μｍ〜１１μｍの範囲内の相互の距離を有する。電極の相互の距離は、好ましくは１９μｍ以下、特に好ましくは１５μｍ以下、極めて特に好ましくは１０μｍ以下および特に好ましくは９μｍ以下である。
【００４２】
異なる電位を印加することができる隣接する電極の方向における電極の幅は、この方向における電極間の距離よりも重要ではない。これは、光モジュレーション素子の特性電圧に事実上影響を有しない。しかし、特に電極が不透明な材料からなる場合には、電極の増大する幅に伴って、光モジュレーション素子の相対的な開口は、一層小さくなり、明るさは低下する。対照的に、電極の減少する幅に伴って、この電気抵抗は増大する。電極は、好ましくは、０．５μｍ〜３０μｍの範囲内、好ましくは０．５μｍ〜２０μｍの範囲内、特に好ましくは０．７μｍ〜１９μｍの範囲内、極めて特に好ましくは１μｍ〜９μｍの範囲内および最も好ましくは１．５μｍ〜６μｍの範囲内の幅を有する。
【００４３】
第１の特に好ましい態様（態様Ａ）において、電極は、隆起した設計を有する。隆起したは、ここでは、電極が、モジュレーション層の層の厚さと比較して無視できない層の厚さを有することを意味する。電極の層の厚さは、好ましくは、各々の場合において、基板間の距離、即ち電極を配置していないセルにおけるモジュレーション媒体の層の厚さの５％以上、好ましくは１０％以上、特に好ましくは２０％以上である。
【００４４】
隆起した電極を有するこの態様において、これらは、従って、メソゲン性媒体の層の厚さと比較して無視できないある厚さを有する。この場合において、電極構造は、種々の微細構成を有することができる。電極構造は、メソゲン性モジュレーション媒体の層の合計の厚さの有意な比率にわたることができる。しかし、電極層または電極層の最大の高さは、好ましくはメソゲン性媒体の厚さよりも顕著に小さい。この比率は、好ましくは１：３以下、特に好ましくは１：１０以下および極めて特に１：５０以下である。いくつかの場合において、電極層の厚さは、メソゲン性媒体の厚さと比較して無視できる場合があり、この場合において、比率は、好ましくは１：１００以下である。
【００４５】
しかし、好ましいのは、また、光モジュレーション素子の電極装置が、これが、メソゲン性モジュレーション媒体の層の厚さの優勢な比率、好ましくは６０％を超える比率、好ましくは本質的にメソゲン性モジュレーション媒体の全体の層の厚さ、特に好ましくは８０％以上および極めて特に好ましくは９０％以上にわたるように設計されている態様である。
【００４６】
好ましい態様において、電極の層の厚さについての下限は、０．５μｍ、特に好ましくは１μｍおよび極めて特に好ましくは２μｍであり、上限は、好ましくは１０μｍ、好ましくは５μｍおよび極めて特に好ましくは３μｍである。
図２〜６は、好ましい態様（Ａ）による隆起した電極を有する、本発明の切換素子の５つの異なる態様の構成の断面を図式的に示す。
【００４７】
図２に示す態様において、電極は、図１に示す態様に類似する設計を有する。電極（３）および（４）は、矩形の、または事実上矩形の断面を有する。しかし、電極は、モジュレーション層（２）の層の厚さ［ｄ（２）］と比較して、または特徴的な層の厚さと比較して、無視できない厚さ、例えば典型的には０．５μｍ〜３μｍの範囲内、好ましくは１μｍ〜２μｍの範囲内の厚さを有する。
【００４８】
図３に示す態様において、電極（３）および（４）は、図２に示す態様に類似した設計を有する。しかし、これらの電極は、ここでは、モジュレーション層（２）の全体の厚さ［ｄ（２）］にわたる。
図４に示す態様において、電極（３）および（４）は、再び、図２に示す態様に類似した設計を有する。しかし、電極（３）および（４）の層の厚さは、一定ではなく、位置に依存する。電極は、三角形の断面を有する。
【００４９】
図５に示す態様において、電極（３）および（４）は、位置に依存する層の厚さを有する図４に示す態様に類似した設計を有する。しかし、これらの電極は、ここでは、各々、順に重ねて位置する２つの層（３）および（３’）並びに（４）および（４’）からなり、ここで、各々の場合において、上方の層（３’）および（４’）は、それぞれ、それぞれ対応する下方の層（３）および（４）よりも小さい切換素子の面積を被覆する。
【００５０】
図６に示す態様において、電極（３）および（４）は、再び、図２に示す態様に類似した設計を有する。しかし、電極（３）および（４）は、ここでは、円形の断面を有し、中空の導電体の形態で示されている。しかし、これらはまた、他の丸みのある断面を有することができ、例えば、中空でないワイヤの形態、または非導電性もしくは導電性被覆加工を有する非導電性材料の円筒の形態であることができる。
【００５１】
これはまた、共通の電位を有する一対の電極が、異なる電位を有する電極の側面に位置するか、または他の電位を印加するか、もしくは印加することができる少なくとも１つの対の電極に代わるものである態様を包含する。電極は、ここでは、単一の平面に、または異なる平面に位置することができる。同一の電位を有するか、または同一の電位を印加するか、もしくは印加することができる電極は、好ましくは、同一の平面に位置する。
【００５２】
電極の導電性層が隆起している、本発明の光モジュレーション素子の好ましい態様において、電極構造の隣接する電極は、少なくとも部分的に、好ましくは本質的に、特に好ましくは極めて実質的に、中空でない誘電性層により互いに水平方向に絶縁されている。
他の態様において、電極構造の従属構造は、メソゲン性媒体の２つの相対する側上に位置する。この場合において、電極の対応する部分は、互いに垂直ではなく、電界の成分がメソゲン性媒体の層に平行に生じるように、互いに側方に相殺される。
【００５３】
本発明の特に好ましい態様（態様Ｂ）において、電極構造を、電極が、これらのそれぞれの基板の上方にある距離で位置し、好ましくはこれから、これらの表面の有意な部分にわたり、好ましくはこれらの表面の優勢な部分にわたり、特に好ましくは事実上これらの全体の表面にわたり、またはこれらの全体の表面にわたり絶縁されているように、設計する。このために、電極を、好ましくは、中空でない誘電体上に形成する。これを、例により、図７、９および１１〜１３に示す。用いる中空でない誘電体は、好ましくは、中空でない絶縁体、例えば以下に記載するようにガラスである。中空でない誘電体は、特に好ましくは、層またはプラットホームの形態である。製造の特に簡単な形態が、ここで入手できる。誘電体のプラットホームを、誘電体、最も簡単な場合においては基板の層からプラットホーム間の空間をエッチングすることにより、得ることができる。
【００５４】
電極構造の領域の比率に関して、
−有意な部分は、好ましくは２０％以上、特に好ましくは３０％以上および極めて特に好ましくは４０％以上を意味し、
−優勢な部分は、好ましくは５５％以上、特に好ましくは６０％以上および極めて特に好ましくは７０％以上を意味し、
−事実上全体のは、好ましくは８０％以上、特に好ましくは９０％以上および極めて特に好ましくは９５％以上を意味し、
−全体のは、好ましくは９８％以上、特に好ましくは９９％以上および極めて特に好ましくは１００％を意味する。
【００５５】
図７は、本発明の切換素子の態様（Ｂ）の好ましい態様の構造の断面を図式的に示す。電極は、ここでは、図１に示した態様に類似する設計を有する。しかし、電極は、基板の表面上に直接位置しておらず、代わりに各々の場合において、ある厚さ、例えば典型的には１μｍ〜２μｍの範囲内の厚さを有する、中空でない絶縁層（５）および（６）上に位置している。ここで、電極装置は、画素の電極対が、誘電体により関連する基板から分離されているように設計されている。この態様は、光モジュレーション素子および電気光学的ディスプレイの容易な製造を可能にするため、好ましい。その理由は、電極が、１つの基板のみの上に位置するからである。電極の導電性層の下の中空でない絶縁層の厚さが対応して選択されている場合には、駆動電圧に対する大きい影響が、ここで達成され得、後者は、顕著に低減され得る。
【００５６】
この好ましい態様（Ｂ）において、電極構造の導電性層は、隣接する基板の表面の上方に隆起している。この態様において、中空でない絶縁層を、それぞれの基板と隣接する導電性層との間に配置する。この中空でない絶縁層は、ガラス、石英、１種または２種以上の無機層、例えばＳｉＯ２またはＳｉＮ、有機ポリマーなどからなることができる。
【００５７】
本発明の好ましい態様において、絶縁性層を、基板の部分の上方に、例えばプラットホームの形態で隆起させて実行する。この態様は、基板を、プラットホームが望ましくない点において対応する深さにエッチングして除去することにより、簡単に、好ましく得ることができる。電極表面のそれぞれの導電性層は、所望により、ここでのエッチングの間にマスクとして作用することができるか、または２つの層を、単一の段階において、同一のマスクによりエッチングすることができる。他の態様において、中空でない絶縁層を、表面の上方の基板に、既知の方法で、構造化された、または構造化されていない方法において設けるかまたは堆積させ、所要によりその後構造化する。
【００５８】
中空でない絶縁層の層の厚さは、好ましくは、０．１μｍ〜１０μｍの範囲内、特に好ましくは０．２μｍ〜７μｍの範囲内、極めて特に好ましくは０．４μｍ〜５μｍの範囲内および特に好ましくは０．５μｍ〜４μｍの範囲内である。
【００５９】
本発明の極めて特に好ましい態様（態様Ｃ）において、同一の電位を印加する電極構造の電極は、２つまたは３つ以上の導電性層からなる。これらの層は、切換素子のセル中で、順に重ねて配置されており、好ましくは互いに分離されており、誘電体により、これらの表面の有意な部分にわたり、好ましくはこれらの表面の優勢な部分にわたり、および特に好ましくは事実上これらの全体の表面にわたり、またはこれらの全体の表面にわたり、電気的に絶縁されている。光モジュレーション素子における導電性層が、これらの表面の１００％にわたり絶縁されている場合には、これらを、導電性の方法で、互いに、または光モジュレーション素子の外側の電圧、電荷もしくは電流源に結合させる。
【００６０】
本発明の好ましい態様において、電極構造の少なくとも１つの導電性層を、基板の各々の上に配置する。この態様において、モジュレーション媒体の層は、電極層間の誘電体を形成する。
他の好ましい態様において、電極構造の２つまたは３つ以上の導電性層を、各々の場合において、中空でない誘電体により互いに分離する。
【００６１】
図８は、電極が、各々が基板の１つの上に配置された２つの層からなる電極構造を有する、本発明の切換素子の態様（Ｃ）の好ましい態様の構造の断面を図式的に示す。ここで、電極は、第１の電位を印加することができる、第１の基板（１）上の電極（３）について、同一の電位を印加することができる、第２の基板（１’）上の第２の電極（３’）が存在するように、設計されている。同様に、第２の電位を印加することができる、第１の基板上の電極（４）について、また第２の電位を印加することができる、第２の基板上の第２の電極（４’）が、存在する。電極対（３）および（３’）並びに（４）および（４’）は、各々の場合において、互いに相対している。この態様は、これにより、特性電圧の極めて大きい低下が可能であり、達成された効果は、他のパラメーター、例えば材料および用いる中空でない誘電体の層の厚さに依存しないため、好ましい。
【００６２】
各々の電極構造は、好ましくは、互いに割り当てられた電極の２つの対を有し、ここで、同一の電気的電位を、各々の場合において、互いに割り当てられた少なくとも１対の電極に印加するか、または印加することができる。
この態様において、互いに対に割り当てられた導電性電極層は、相対する基板上に（図８と９とを比較）または同一の基板上に（例えば図１０と１１とを比較）有することが可能である。
【００６３】
この態様（Ｃ）および態様（Ｂ）の改良において、電極装置の電極は、好ましくは、導電性の方法において互いに結合されている２つまたは３つ以上の層からなる。ここで、電極の個別の層は、各々の場合において、本質的に、
−これらの表面全体にわたり、誘電体により、互いに分離されており、
−面積が等しく、および
−順に重ねて位置合わせ精度において位置している。
【００６４】
また、記載した態様を、互いに組み合わせることができる。従って、例えば、最後に記載した態様（Ｃ）の極めて特に好ましい態様において、中空でない誘電体により互いに分離されている、基板に面しており、各々の場合において電極構造の２つまたは３つ以上の導電性層である第１の導電性層は、第２に記載した好ましい態様と同様に、それぞれの基板から中空でない誘電性層により分離することができる。
図９〜１３は、本発明の他の好ましい態様による、本発明の切換素子の種々の態様の構造の断面を、図式的に示す。
【００６５】
図９は、図７および８に示す態様の組み合わせを表す態様を示す。図７に示す態様とは対照的に、隆起した電極（３）および（４）が、中空でない絶縁層（５）および（６）の上に形成されているのは、表面（１）を有する基板の上のみではない。代わりに、図８に示す態様におけるように、電極（３’）および（４’）は、相対する基板（１’）の表面上にも形成されている。これらの電極は、第１の基板上の対応する電極と同様に、表面（１’）から中空でない絶縁層（５’）および（６’）により隆起している。
【００６６】
図１０において、電極は、図７に示した態様に類似する設計を有する。しかし、電極は、図８に示した態様と同様に、各々２つの層（３）および（３’）並びに（４）および（４’）からなり、この各々に、同一の電位を、対に印加することができる。しかし、図８に示した態様とは対照的に、電極構造（３）および（３’）並びに（４）および（４’）の、それぞれの２つの対の導電性層は、ここでは、誘電性モジュレーション層（２）により互いに分離されておらず、各々の場合において、それぞれ中空でない絶縁層（５）および（６）により分離されている。
【００６７】
図１１において、電極は、図１０に示した態様に類似する設計を有する。しかし、ここで、図７に示した態様と同様に、電極構造（３）および（４）の第１の層は、各々の場合において、基板から、それぞれ中空でない絶縁層（５）または（６）により分離されている（隆起している）。同一の電位を印加することができる電極構造の２つの層（３）および（３’）並びに（４）および（４’）は、図１０に記載した態様と同様に、各々の場合において、ここではそれぞれ（５’）および（６’）により表す、中空でない絶縁層により互いに分離されている。
【００６８】
図１２において、電極構造の電極は、各々、４つの導電性層（３）〜（３”’）および（４）〜（４”’）からなる。各々の場合において、これらの４つの層の２つは、同一の基板上に配置されている。層（３）および（３’）並びに（４）および（４’）は、表面（１）を有する基板上に配置されており、（３”）および（３”’）並びに（４”）および（４”’）は、表面（１’）を有する基板上に配置されている。これらの層の中で、それぞれの基板（１）または（１’）に隣接する層（３）および（４）または（３”）および（４”）は、各々の場合において、それぞれ中空でない絶縁層（５）および（６）または（５’）および（６’）により分離されている。同一の基板上に配置された２つの導電性層［（３）および（３’）］と［（４）および（４’）］並びに［（３”）および（３”’）］と［（４”）および（４”’）］は、同様に、各々の場合において、互いに中空でない絶縁層（５’）および（６’）並びに（５”’）および（６”’）により分離されている。
【００６９】
図１３において、電極構造の電極は、図１２に示した態様と同様に、各々、４つの導電性層（２）〜（２”’）または（３）〜（３”’）からなる。しかし、ここで、導電性層および絶縁層の交互の配列は、モジュレーション層の全体の層の厚さにわたる。従って、導電性層（２’）および（２”’）並びに（３’）および（３”’）の内側の対は、同様に、互いに、それぞれ中空でない絶縁層（５””）および（６””）により分離されている。
【００７０】
メソゲン性モジュレーション層（例えば図８と９とを比較）または１つ（図１０と１１とを比較）もしくは２つ以上の中空でない誘電性層の層または層の一部を、誘電体として、電極構造の電極の導電性層の間に配置することができる。
導電性層または、電極が２つまたは３つ以上の導電性層を含む場合には、電極のそれぞれの下方の導電性層を、隆起した方式で、１つの基板の上方の絶縁層上に配置することができる（図７、９、１１、１２および１３を比較）。
【００７１】
本発明の好ましい態様において、各々の電極は、少なくとも４つの導電性層を含み（図１２と１３とを比較）、各々の場合において、少なくとも２つの導電性層が、１つの基板上に配置されており、異なる電位が印加され、または異なる電位が、これらに印加されることが可能であるのが、好ましい。この態様において、各々に同一の電位が印加されるかまたは印加され得る、少なくとも１つの他の電極を、これらの２つの電極の各々に割り当てる。従って、各々の場合において、電極対の電極の各々に割り当てられた少なくとも１つの他の電極は、これから、誘電体により分離される。
【００７２】
しかし、４つより多い導電性層を、順に重ねて用いることも、可能である。
２つの基板上の導電性層のそれぞれの数は、異なっていてもよい。
好ましい態様（Ｂ）および特に好ましい態様（Ｃ）の両方において、電極の導電性層が、態様（Ａ）に記載したように、隆起した方式で設計されていることが、可能である。
【００７３】
態様（Ｃ）において、同一の電位を印加する、順に重ねて位置する導電性電極層の２つはまた、特に好ましくは、互いに、誘電性モジュレーション層により分離されていてもよく、同時にまた、それぞれの下にある基板またはすべての下にある他の導電性層から、中空でない誘電性層により分離されていてもよい（図９を比較）。この態様は、これにより、駆動電圧が、図７および８に示した態様と比較して、さらに低下するため、好ましい。
【００７４】
態様（Ｃ）において、順に重ねて位置する電極構造の導電性層（例えば、図８〜１３中の（３）および（３’））を、互いに、または駆動電子機器に、導電性の方式で結合する。対応する層が、導電性の方式で結合され、電気抵抗が低い場合には、対応する層は、同一の電位にあるか、または同一の電圧を有することができる。しかし、特定の態様において、これらの層はまた、異なる電位にあるか、または異なる時間においてアドレスされ得、これらが、異なる時間において異なる電位にあることを可能にする。電極構造の対応する上にある導電性層の独立した、または電気的に結合されたアドレッシングを、対応する層に結合した対応する駆動電子機器を用いることにより、達成することができる。従って、例えば、異なる電位を、対応する層に同時に、または異なる時間において印加することが、可能である。これにより、改善されたアドレッシングが容易になり、これは、例えば、光モジュレーション素子の応答時間および／またはコントラストを改善し得る。
【００７５】
本発明における結果により、観察された電気光学的効果の強度は、アイソトロピックなモジュレーション媒体の層の厚さに依存する。１ミクロン以下の薄い層において、所要の駆動電圧は、増大する層の厚さに伴って低下する。この効果は、特徴的な層の厚さ（ｄｃ）まで持続し、ここで飽和する。この特徴的な層の厚さよりも大きい値への層の厚さのさらなる増大によっては、特性電圧のいかなるさらなる顕著な改善、即ち低下ももたらされない。特徴的な層の厚さは、典型的には０．５μｍ〜１０μｍの範囲内、通常１．０μｍ〜５．０μｍの範囲内である。ほとんどの実際的に関連する場合について、約２μｍ〜３μｍの数値、特に約３μｍの数値を、採用するべきである。
【００７６】
態様（Ａ）の光モジュレーション素子において、アイソトロピックなモジュレーション層の層の厚さは、好ましくは、少なくとも特徴的な層の厚さと同程度である。
態様（Ｂ）および（Ｃ）において、アイソトロピックなモジュレーション層の層の厚さは、好ましくは、特徴的な層の厚さの２倍以上である。モジュレーション媒体の層の厚さについてのこの好ましい下限は、態様（Ｂ）において、各々の場合における電極構造が、同一の電位を印加するか、または印加することができる２つの層を含む場合、および、態様（Ｃ）において、電極構造が、所定の電位を印加するか、または印加することができる正確に１つの導電性層を含む場合に、該当する。
【００７７】
電極構造中に正確に１つの導電性層を有する態様（Ｃ）により、態様（Ｂ）と同様の結果がもたらされる。モジュレーション層の合計の層の厚さが十分大きい間は、中空でない絶縁層の層の厚さが特徴的な層の厚さの値に達する際に、基板と導電性層との間の中空でない絶縁層の厚さが増大するに伴って、特性電圧は飽和するまで低下する。この態様において、基板に面する第１の導電性層の下の絶縁層の高さは、好ましくは、特徴的な層の厚さに等しいか、またはこれより大きい。電極構造の導電性層の上方のモジュレーション層の残りの部分の厚さは、同様に、特徴的な層の厚さに等しいかまたはこれより大きく、従って、この態様におけるモジュレーション層の合計の層の厚さについての好ましい下限は、ちょうど態様（Ｂ）におけるように、特徴的な層の厚さの２倍である。動作電圧の最も大きい低下は、導電性層が、モジュレーション層の厚さの中心または事実上中心に位置し、これが、各々の基板の方向において特徴的な層の厚さ以上にわたる際に、達成される。
【００７８】
各々の場合において互いに中空でない絶縁層により分離されている、複数の導電性層を、順に重ねて用いる場合には、モジュレーション媒体の層の厚さの下限は、加えられる各々の他の導電性層により特徴的な層の厚さの２倍増大する。
本発明において、メソゲン性媒体は、好ましくは、ネマティック相、キラル相および／または青色相、好ましくは青色相を有する。しかし、事実上結晶相またはスメクティック相からアイソトロピック相に転移が起こる、ネマティック相の温度範囲が狭い媒体を用いることが可能である。
【００７９】
本発明の光モジュレーション素子における本発明のモジュレーション媒体は、好ましくは、特性温度よりも２度高い温度において、５Ｖ〜１５０Ｖ、好ましくは１５Ｖ〜１１０Ｖ、特に好ましくは２０Ｖ〜９０Ｖおよび極めて特に好ましくは３０Ｖ〜８０Ｖの範囲内の特性電圧Ｖ１００を有する。特性電圧は、本出願においては、他に明確に述べない限り、１０μｍの電極幅および１０μｍの電極距離を有するセルについて示す。本発明の光モジュレーション素子における本発明のモジュレーション媒体は、特に好ましくは、特性温度よりも２度高い温度において、１０５Ｖ以下、好ましくは９５Ｖ以下、特に好ましくは７５Ｖ以下および極めて特に好ましくは５０Ｖ以下の特性電圧Ｖ１０を有する。
【００８０】
本発明の好ましい態様において、本発明の光モジュレーション素子における本発明のモジュレーション媒体は、特性温度よりも２度高い温度において、５Ｖ〜１１０Ｖ、特に好ましくは１０Ｖ〜９０Ｖおよび極めて特に好ましくは１０Ｖ〜８０Ｖの範囲内の特性電圧Ｖ１０を有する。
本発明の他の好ましい態様において、本発明の光モジュレーション素子における本発明のモジュレーション媒体は、特性温度よりも２度高い温度において、２Ｖ〜１００Ｖ、好ましくは３Ｖ〜５０Ｖ、特に好ましくは４Ｖ〜３０Ｖ、極めて特に好ましくは５Ｖ〜２０Ｖおよび最も好ましくは５Ｖまたは７Ｖ〜１５Ｖの範囲内の特性電圧Ｖ１０を有する。
【００８１】
本出願において、特性温度（Ｔｃｈａｒ．）は、以下のように定義される：
特性電圧が、温度の関数として最小値を有する場合には、この最小値の温度を、特性温度といい、
特性電圧が、温度の関数としての最小値を有せず、モジュレーション媒体が、１つまたは２つ以上の青色相を有する場合には、青色相への転移の温度、複数の青色相が存在する場合には、温度上昇に伴って最初に起こる青色相への転移の温度を、特性温度といい、
特性電圧が、温度の関数としての最小値を有せず、またモジュレーション媒体が、青色相を有しない場合には、アイソトロピック相への転移の温度を、特性温度という。
【００８２】
ネマティック相を有するメソゲン性媒体の透明点は、好ましくは、−２０℃〜８０℃の範囲内、特に好ましくは０℃〜６０℃の範囲内および極めて特に好ましくは２０℃〜６０℃の範囲内である。背面照射を有するディスプレイの場合において、透明点は、好ましくは、１０℃〜７０℃の範囲内および特に好ましくは３０℃〜５０℃の範囲内である。
ネマティック相は、好ましくは、−１０℃まで、特に好ましくは−３０℃までおよび極めて特に好ましくは−４０℃まで安定である。
【００８３】
本発明におけるメソゲン性媒体は、好ましくは、透明点よりも４度低い温度におけるネマティック相において、０．０９０以上、好ましくは０．１００以上、特に好ましくは０．１５０以上、極めて特に好ましくは０．２００以上の複屈折（Δｎ）を有する。複屈折の値は、本発明の用途について限定されない程度に良好である。しかし、実際的な点において、これは、一般的に、０．５００以下および通常０．４５０以下である。本発明の媒体の複屈折の値を、ここで、透明点よりも４度低い温度におけるネマティック相において測定する。媒体が、この温度においてネマティック的に安定ではないか、または少なくともこの温度までネマティック相において過冷却可能ではない場合には、１５％の媒体と、８５％のMerck KGaAからのネマティック混合物ＺＬＩ−４７９２との混合物の複屈折を、２０℃において決定し、変化から外挿した純粋な媒体の値を、混合物ＺＬＩ−４７９２と比較する。
【００８４】
本発明のメソゲン性媒体は、好ましくは、４デバイまたはこれ以上、特に好ましくは６デバイまたはこれ以上および特に好ましくは８デバイまたはこれ以上の双極子モーメントを有する。
本発明の光モジュレーション素子について、中間相において正の誘電異方性（Δε）を有するメソゲン性モジュレーション媒体および、負の誘電異方性を有するメソゲン性モジュレーション媒体の両方を用いることが、可能である。好ましいのは、中間相において正の誘電異方性（Δε）を有するメソゲン性モジュレーション媒体を用いることである。
【００８５】
メソゲン性モジュレーション媒体が正の誘電異方性を有する場合、この値は、１ｋＨｚおよび、特性温度よりも４℃低い温度または透明点において、好ましくはネマティック相において、好ましくは１５以上、特に好ましくは３０以上および極めて特に好ましくは４５以上である。媒体が、ネマティック相を有しないか、またはこれが、特性温度よりも４℃低い温度もしくは透明点においてネマティック相にはない場合には、この誘電異方性、例えば複屈折は、混合物ＺＬＩ−４７９２における１５％の混合物の値の外挿により、決定される。
【００８６】
メソゲン性モジュレーション媒体が負の誘電異方性を有する場合、この値は、好ましくは−５以下、特に好ましくは−７以下および極めて特に好ましくは−１０以下である。
特に好ましいのは、正の誘電異方性を有するモジュレーション媒体である。
本発明のメソゲン性媒体は、好ましくは、２〜４０種の化合物、特に好ましくは５〜３０種の化合物および極めて特に好ましくは７〜２５種の化合物からなる。
【００８７】
本発明による正の誘電異方性を有するメソゲン性媒体は、好ましくは、
−３０以上の極めて高度に正の誘電異方性を有する１種または２種以上の化合物からなる成分Ａ、
−随意に、１０〜＜３０の高度に正の誘電異方性を有する１種または２種以上の化合物からなる成分Ｂ、
−随意に、＞１．５〜＜１０の中程度に正の誘電異方性を有する１種または２種以上の化合物からなる成分Ｃ、
−随意に、−１．５〜＋１．５の範囲内の誘電異方性を有する１種または２種以上の誘電的に中性の化合物からなる成分Ｄ、および
−所望により、随意に、−１．５よりも低い負の誘電異方性を有する１種または２種以上の化合物からなる成分Ｅ
を含む。
【００８８】
これらの媒体の成分Ａは、好ましくは、式Ｉで表される１種または２種以上の化合物を含み、特に好ましくは主に、および極めて特に好ましくは事実上完全に、式Ｉで表される１種または２種以上の化合物からなる。
【化１】
2005537520.tif 000002
【００８９】
式中、
Ｒ１は、各々１〜７個のＣ原子を有するアルキル、アルコキシ、好ましくはｎ−アルキル、ｎ−アルコキシ、各々２〜７個のＣ原子を有するアルケニル、アルケニルオキシ、アルキニルまたはアルコキシアルキルを示し、
【化２】
2005537520.tif 000003
は、各々、互いに独立して、
【化３】
2005537520.tif 000004
を示し、
【化４】
2005537520.tif 000005
の１つは、あるいはまた、
【化５】
2005537520.tif 000006
を示し、
【化６】
2005537520.tif 000007
は、あるいはまた、
【化７】
2005537520.tif 000008
を示し、
【００９０】
【化８】
2005537520.tif 000009
は、あるいはまた、
【化９】
2005537520.tif 000010
を示し、
および存在する場合には、
【化１０】
2005537520.tif 000011
は、あるいはまた、
【化１１】
2005537520.tif 000012
を示し、
Ｚ１１およびＺ１２は、各々、互いに独立して、単結合、−ＣＯ−Ｏ−、トランス−ＣＨ＝ＣＨ−、−ＣＨ＝ＣＦ−、−ＣＦ＝ＣＨ−、−ＣＦ＝ＣＦ−、−ＣＨ＝ＣＨ−ＣＯ−Ｏ−、−ＣＦ＝ＣＦ−ＣＯ−Ｏ−、−ＣＦ＝ＣＨ−ＣＯ−Ｏ−、−ＣＨ＝ＣＦ−ＣＯ−Ｏ−、−ＣＦ２−Ｏ−、−Ｏ−ＣＦ２−もしくは−Ｃ≡Ｃ−またはこれらの基の２種もしくは３種以上の組み合わせを示し、
Ｘ１は、Ｆ、−ＯＣＦ３、−ＣＦ３、−ＯＣＦ２Ｈ、Ｃｌ、ＣＮ、−Ｃ≡Ｃ−ＣＮまたはＮＣＳ、好ましくはＣＮ、−Ｃ≡Ｃ−ＣＮまたはＮＣＳを示し、
ｎ１は、０または１を示し、
【００９１】
ここで、
Ｘ１＝Ｆである場合において、
フェニル環は、合計で少なくとも２個、好ましくは少なくとも３個のさらなるＦ原子を有し、
Ｘ１＝−ＯＣＦ３、−ＣＦ３、−ＯＣＦ２ＨまたはＣｌである場合において、
フェニル環は、合計で少なくとも１個のさらなるＦ原子、好ましくは少なくとも２個のさらなるＦ原子を有し、
Ｘ１＝ＣＮ、−Ｃ≡Ｃ−ＣＮまたはＮＣＳである場合において、
フェニル環は、好ましくは少なくとも１個のさらなるＦ原子を有する。
【００９２】
本発明による媒体は、好ましくは、式Ｉ−１〜Ｉ−７で表される化合物からなる群から選択された１種または２種以上の化合物および／または、同様に式Ｉの従属式である、式ＩＩ−１〜ＩＩ−５で表される化合物からなる群から選択された１種または２種以上の化合物を含む。
【化１２】
2005537520.tif 000013
【００９３】
【化１３】
2005537520.tif 000014
式中、パラメーターは、式Ｉにおける上記の意味を有する。
【００９４】
本発明による媒体は、特に好ましくは、式Ｉ−１ａ〜Ｉ−１ｅ、Ｉ−２ａ〜Ｉ−２ｃ、Ｉ−３ａ〜Ｉ−３ｃ、Ｉ−４ａ〜Ｉ−４ｃ、Ｉ−５ａ〜Ｉ−５ｃ、Ｉ−６ａ〜Ｉ−６ｃおよびＩ−７ａ〜Ｉ−７ｃで表される化合物からなる群から選択された１種または２種以上の化合物および／または、式ＩＩ−１ａ〜ＩＩ−１ｃ、ＩＩ−２ａ〜ＩＩ−２ｃ、ＩＩ−３ａ、ＩＩ−３ｂ、ＩＩ−３ａ、ＩＩ−４ｂ、ＩＩ−５ａおよびＩＩ−５ｂで表される化合物からなる群から選択された１種または２種以上の化合物を含む。
【化１４】
2005537520.tif 000015
【００９５】
【化１５】
2005537520.tif 000016
【００９６】
【化１６】
2005537520.tif 000017
【００９７】
【化１７】
2005537520.tif 000018
【００９８】
【化１８】
2005537520.tif 000019
式中、パラメーターは、式Ｉにおける上記の意味を有する。
【００９９】
式Ｉ−１ａ〜Ｉ−１ｅで表される化合物は、好ましくは、式Ｉ−１ａ−１〜Ｉ−１ａ−６、Ｉ−１ｂ−１〜Ｉ−１ｂ−９、Ｉ−１ｃ−１〜Ｉ−１ｃ−９、Ｉ−１ｄ−１〜Ｉ−１ｄ−５並びにＩ−１ｅ−１およびＩ−１ｅ−２で表される化合物からなる群から選択される。
【化１９】
2005537520.tif 000020
【０１００】
【化２０】
2005537520.tif 000021
【０１０１】
【化２１】
2005537520.tif 000022
【０１０２】
【化２２】
2005537520.tif 000023
【０１０３】
式中、
ｎは、０〜７、好ましくは１〜７の整数を示し、
ｍは、０〜５の整数を示し、
ｎ＋ｍは、０〜７、好ましくは１〜５の整数を示す。
【０１０４】
式Ｉ−２ａ〜Ｉ−２ｃで表される化合物は、好ましくは、式Ｉ−２ａ−１〜Ｉ−２ａ−５、Ｉ−２ｂ−１〜Ｉ−２ｂ−９およびＩ−２ｃ−１〜Ｉ−２ｃ−１７で表される化合物からなる群から選択される。
【化２３】
2005537520.tif 000024
【０１０５】
【化２４】
2005537520.tif 000025
【０１０６】
【化２５】
2005537520.tif 000026
【０１０７】
【化２６】
2005537520.tif 000027
【０１０８】
【化２７】
2005537520.tif 000028
式中、
ｎは、０〜７、好ましくは０〜５および特に好ましくは１〜５の整数を示し、
ｍは、０〜５の整数を示し、
ｎ＋ｍは、０〜７、好ましくは１〜５の整数を示す。
【０１０９】
式Ｉ−３ａ〜Ｉ−３ｃで表される化合物は、好ましくは、式Ｉ−３ａ−１〜Ｉ−３ａ−４、Ｉ−３ｂ−１〜Ｉ−３ｂ−４およびＩ−３ｃ−１〜Ｉ−３ｃ−４で表される化合物からなる群から選択される。
【化２８】
2005537520.tif 000029
【０１１０】
【化２９】
2005537520.tif 000030
【０１１１】
式中、ｎは、０〜７、好ましくは０〜５および特に好ましくは１〜５の整数を示す。
【０１１２】
式Ｉ−４ａ〜Ｉ−４ｃで表される化合物は、好ましくは、式Ｉ−４ａ−１〜Ｉ−４ａ−３、Ｉ−４ｂ−１〜Ｉ−４ｂ−３およびＩ−４ｃ−１〜Ｉ−４ｃ−３で表される化合物からなる群から選択される。
【化３０】
2005537520.tif 000031
【０１１３】
【化３１】
2005537520.tif 000032
式中、ｎは、０〜７、好ましくは０〜５および特に好ましくは１〜５の整数を示す。
【０１１４】
式Ｉ−５ａ〜Ｉ−５ｃで表される化合物は、好ましくは、式Ｉ−５ａ−１〜Ｉ−５ａ−３、Ｉ−５ｂ−１〜Ｉ−５ｂ−３およびＩ−５ｃ−１〜Ｉ−５ｃ−３で表される化合物からなる群から選択される。
【化３２】
2005537520.tif 000033
【０１１５】
【化３３】
2005537520.tif 000034
式中、ｎは、０〜７、好ましくは０〜５および特に好ましくは１〜５の整数を示す。
【０１１６】
式Ｉ−６ａ〜Ｉ−６ｃで表される化合物は、好ましくは、式Ｉ−６ａ−１〜Ｉ−６ａ−３、Ｉ−６ｂ−１〜Ｉ−６ａ−３およびＩ−６ｃ−１〜Ｉ−６ａ−３で表される化合物からなる群から選択される。
【化３４】
2005537520.tif 000035
【０１１７】
【化３５】
2005537520.tif 000036
【０１１８】
式中、ｎは、０〜７、好ましくは０〜５および特に好ましくは１〜５の整数である。
【０１１９】
式Ｉ−７ａ〜Ｉ−７ｃで表される化合物は、好ましくは、式Ｉ−７ａ−１およびＩ−７ａ−２、Ｉ−７ｂ−１およびＩ−７ｂ−２並びにＩ−７ｃ−１およびＩ−７ｃ−２で表される化合物からなる群から選択される。
【化３６】
2005537520.tif 000037
式中、ｎは、０〜７、好ましくは０〜５および特に好ましくは１〜５の整数である。
【０１２０】
本発明による媒体は、特に好ましくは、式ＩＩ−１ｃ−１、ＩＩ−２ｃ−１、ＩＩ−３ｂ−１、ＩＩ−４ｂ−１およびＩＩ−５ｂ−１で表される化合物からなる群から選択された１種または２種以上の化合物を含む。
【化３７】
2005537520.tif 000038
式中、ｎは、０〜７、好ましくは０〜５および特に好ましくは１〜５の整数である。
【０１２１】
本発明による媒体は、好ましくは、式Ｉ−１〜Ｉ−７で表される化合物からなる群から選択された１種または２種以上の化合物および式ＩＩ−１〜ＩＩ−５で表される化合物からなる群から選択された１種または２種以上の化合物を含む。
以下の表は、本発明による媒体の製造に特に適する、特に好ましい式で表される化合物のいくつかの例を示す。
【０１２２】
表１：好ましい化合物の例
【表１】
2005537520.tif 000039
【０１２３】
表１（続き）：好ましい化合物の例
【表２】
2005537520.tif 000040
【０１２４】
表１（続き）：好ましい化合物の例
【表３】
2005537520.tif 000041
【０１２５】
表１（続き）：好ましい化合物の例
【表４】
2005537520.tif 000042
【０１２６】
表１（続き）：好ましい化合物の例
【表５】
2005537520.tif 000043
【０１２７】
本発明による正の誘電異方性を有するメソゲン性媒体は、特に好ましくは、優勢的に、および極めて特に好ましくは事実上完全に成分Ａからなる。
好ましい態様において、本発明による正の誘電異方性を有するメソゲン性媒体は、成分Ｂ〜Ｄからなる群から選択された、好ましくは成分ＢおよびＤからなる群から選択された１種または２種以上の成分を含む。
【０１２８】
これらの媒体中の成分Ｄは、好ましくは、１種または２種以上の化合物を含む。本発明による負の誘電異方性を有するメソゲン性媒体は、好ましくは、
−−５以下の高度に負の誘電異方性を有する１種または２種以上の化合物からなる成分Ａ’、
−随意に、−１．５〜＜−５の中程度に負の誘電異方性を有する１種または２種以上の化合物からなる成分Ｂ’、
−随意に、−１．５〜＋１．５の誘電異方性を有する１種または２種以上の誘電的に中性の化合物からなる成分Ｃ’および
−随意に、１．５よりも大きい正の誘電異方性を有する１種または２種以上の化合物からなる成分Ｄ’
を含む。
【０１２９】
本発明によるメソゲン性媒体は、好ましくは、キラルな中間相、好ましくは青色相を誘導するキラルな化合物を含む。ここでメソゲン性媒体において誘導されるピッチは、約４００ｎｍよりも小さい。用いられるキラルな化合物は、好ましくは、メソゲン性構造を有し、特に好ましくは、これら自体、１つまたは２つ以上の中間相、特に少なくとも１つのコレステリック相を示す化合物である。好ましいキラルな化合物は、特に、既知のキラルなドーパント、例えばノナン酸コレステリル、Ｒ／Ｓ−８１１、Ｒ／Ｓ−１００１、Ｒ／Ｓ−２００１、Ｒ／Ｓ−３００１、Ｒ／Ｓ−４００１、Ｂ（ＯＣ）２Ｃ＊Ｈ−Ｃ−３またはＣＢ−１５(Merck KGaA, Darmstadt, Germany)である。好ましいのは、DE 34 25 503、DE 35 34 777、DE 35 34 778、DE 35 24 779、DE 35 34 780、DE 43 42 280、EP 01 038 941およびDE 195 41 820に開示されているキラルな単位を含むキラルな化合物またはメソゲン性のキラルな化合物であり、この開示内容を、本明細書中に、参照により組み込む。特に好ましいのは、EP 01 111 954.2に開示されているキラルなビナフチル誘導体、WO 02/34739に開示されているキラルなビナフトール誘導体、WO 02/06265に開示されているキラルなＴＡＤＤＯＬ誘導体並びにWO 02/06196およびWO 02/06195に開示されている、少なくとも１つのフッ素化されたリンカーおよびキラルな末端基または中心キラル基を含むキラルなドーパントである。
【０１３０】
キラルな中間相、特に青色相を誘導するのに必要なキラルな化合物の量は、約４００ｎｍより小さいピッチが相において誘導されるか否かに依存する。比較的小さいＨＴＰ（らせんねじれ力）を誘導するキラルな化合物の場合において、比較的大きいＨＴＰを誘導するキラルな化合物の場合よりも高濃度のキラルな化合物が、必要である。ＨＴＰ（ホストＭＬＣ−６６２０、Merck KGaA, Darmstadt, Germany中で測定）が、例えば≦２０μｍ−１、特に≦１０μｍ−１である場合には、キラルな化合物は、好ましくは約２０〜７０％、特に好ましいくは約３０〜約６０％の濃度で媒体中に存在する。例えば≧２０μｍ−１のＨＴＰ（ホストＭＬＣ−６６２０中で測定）の場合において、キラルな化合物の比率は、好ましくは約１〜約２０％、特に好ましくは約５〜１５％、特に約１０％である。
【０１３１】
本発明によるメソゲン性媒体は、他の添加剤、例えば安定剤および／または二色性染料を、通常の濃度で含むことができる。これらの他の構成成分の合計の濃度は、全体の混合物を基準として、０％〜１０％の範囲内、好ましくは０．１％〜６％の範囲内である。これらの個別の化合物の濃度は、０．１〜３％の範囲内である。キラルなドーパント以外のこれらの化合物および混合物の類似する構成成分の濃度は、他の混合物の構成成分の濃度範囲を特定する際には、考慮しない。
【０１３２】
媒体は、通常の方法で、化合物から得られる。比較的少量で用いる化合物を、有利には、比較的大量で用いる化合物に溶解する。混合操作の間の温度が優勢な成分の透明点よりも高温に上昇する場合には、溶解の完全さを、容易に観察することができる。しかし、本発明の媒体を、また、他の方法で、例えば予備混合物(pre-mixture)を用いることにより製造することができる。用いることができる予備混合物は、特に、相同性混合物および／または共融混合物である。しかし、予備混合物はまた、すでに使用可能な媒体自体であることができる。これは、いわゆる２つボトル(two-bottle)またはマルチボトル(multi-bottle)系における場合である。
【０１３３】
本出願において、他に明白に述べない限り、以下のことが当てはまる。
誘電的に正の化合物は、＞１．５のΔεを有し、誘電的に中性の化合物は、−１．５≦Δε≦１．５の範囲内のΔεを有し、誘電的に負の化合物は、＜−１．５のΔεを有する。また、同一の定義が、混合物の成分および混合物に適用される。
【０１３４】
化合物の誘電異方性Δεは、１ｋＨｚおよび２０℃において、ホスト混合物中のそれぞれの化合物の１０％溶液の値の、１００％のそれぞれの化合物の比率への外挿により、決定される。試験混合物のキャパシタンスは、ホメオトロピック端部配向を有するセルおよび均一な端部配向を有するセルの両方において、決定される。２つのセルのタイプの層の厚さは、約２０μｍである。測定を、１ｋＨｚの周波数および典型的には０．０３Ｖまたは０．２Ｖ〜１．０Ｖの有効電圧（ｒｍｓ、ルートミーンスクエア）を有する矩形波を用いて、行う。各々の場合において、用いる電圧は、各々の場合において検査される混合物の容量性しきい値よりも低い。
【０１３５】
誘電的に正の化合物について混合物ＺＬＩ−４７９２を、誘電的に中性および誘電的に負の化合物について混合物ＺＬＩ−３０８６（これらは共に、Merck KGaA, Germanyから得られる）を、ホスト混合物として用いる。
本出願におけるしきい値電圧の用語は、光学的しきい値を示し、１０％の相対的コントラスト（Ｖ１０）について示す。ミッドグレー(mid-grey)電圧および飽和電圧を、同様に、光学的に決定し、それぞれ５０％および９０％の相対的コントラストについて示す。またフレデリクスしきい値として知られている、容量性しきい値電圧（Ｖ０）を示す場合には、これを、明白に述べる。
【０１３６】
濃度を、重量％で示し、完全な混合物を基準とする。温度を、摂氏度で示し、温度差異を、差異の摂氏度で示す。すべての物理的特性を、"Merck Liquid Crystals, Physical Properties of Liquid Crystals", Version of Nov. 1997, Merck KGaA, Germanyにおいて決定し、２０℃の温度について示す。また複屈折として知られている光学異方性（Δｎ）を、５８９．３ｎｍの波長において決定する。誘電異方性（Δε）を、１ｋＨｚの周波数において決定する。
可能な代替物のリストにおいて、複数形のみで示されている場合、これは、単数形をも意味する。
【０１３７】
媒体またはこれらの成分の組成に関する詳細に関連して、
−「含む」は、上記のそれぞれの材料、即ち成分または化合物の、参照単位、即ち媒体または成分中での濃度が、好ましくは１０％以上、特に好ましくは２０％以上および極めて特に好ましくは３０％以上であることを意味し、
−「優勢的に〜からなる」は、前述の材料の基準単位中での濃度が、好ましくは５０％以上、特に好ましくは６０％以上および極めて特に好ましくは７０％以上であることを意味し、
−「事実上完全に〜からなる」は、前述の材料の基準単位中での濃度が、好ましくは８０％以上、特に好ましくは９０％以上および極めて特に好ましくは９５％以上であることを意味する。
【０１３８】
誘電特性、電気光学的特性（例えばしきい値電圧）および応答時間を、Merck KGaA, Darmstadt, Germanyにおいて生産された試験セル中で測定した。Δεを測定する試験セルは、２２μｍの膜厚、１．１３ｃｍ２の面積を有する酸化スズインジウム（ＩＴＯ）の円形電極および保護環を有した。ε‖を測定するためのホメオトロピック配向のために、ホメオトロピックに配向したポリイミド配向層を有するセルを用いた。あるいはまた、レシチン（Merck KGaA）を、配向剤として用いることができる。ε⊥を測定するためのセルは、日本国日本合成ゴムからのポリイミドＡＬ−１０５４の配向層を有した。キャパシタンスを、一般的に、矩形波および０．３Ｖｒｍｓの有効電圧を有するソラトロン(Solatron)１２６０周波数分析装置を用いて測定した。電気光学的検査を、白色光を用いて行った。特性電圧を、垂直観察で測定した。
【０１３９】
本出願において、特に以下に記載する例において、化学的化合物の構造を、略語により示す。それぞれの略語の意味を、以下の表ＡおよびＢに示す。すべての基ＣｎＨ２ｎ＋１およびＣｍＨ２ｍ＋１は、それぞれｎ個およびｍ個のＣ原子を有する直鎖状アルキル基である。表Ｂは、各々の場合において相同性化合物の式についての完全な略語を示すため、これ自体自明である。表Ａにおいて、化合物のタイプの核となる構造にかかわる略語のみを示す。それぞれの個別の化合物についての略語は、以下の表に示すように、それぞれ核についてのこれらの関連する略語および、ダッシュにより結合させた基Ｒ１、Ｒ２、Ｌ１およびＬ２についての略語で構成されている。
【０１４０】
【表６】
2005537520.tif 000044
【０１４１】
表Ａ：
【化３８】
2005537520.tif 000045
【０１４２】
【化３９】
2005537520.tif 000046
【０１４３】
【化４０】
2005537520.tif 000047
【０１４４】
表Ｂ：
【化４１】
2005537520.tif 000048
【０１４５】
【化４２】
2005537520.tif 000049
【０１４６】
【化４３】
2005537520.tif 000050
【０１４７】
【化４４】
2005537520.tif 000051
【０１４８】
【化４５】
2005537520.tif 000052
【０１４９】
【化４６】
2005537520.tif 000053
【０１５０】
【化４７】
2005537520.tif 000054
【０１５１】
【化４８】
2005537520.tif 000055
【０１５２】
【化４９】
2005537520.tif 000056
【０１５３】
【化５０】
2005537520.tif 000057
【０１５４】
【化５１】
2005537520.tif 000058
【０１５５】
【化５２】
2005537520.tif 000059
【０１５６】
【化５３】
2005537520.tif 000060
【０１５７】
【化５４】
2005537520.tif 000061
【０１５８】
【化５５】
2005537520.tif 000062
【０１５９】
本出願によるメソゲン性媒体は、好ましくは、
−４種または５種以上、好ましくは６種または７種以上の、表ＡおよびＢで表される化合物からなる群から選択された化合物および／または
−５種または６種以上の、表Ｂで表される化合物からなる群から選択された化合物
を含む。
【０１６０】
例
以下に記載する例は、本発明を、いかなる方法によってもこれを限定せずに例示する。これらはさらに、当業者に、本発明により達成することができる特性および特に特性の組み合わせを示す。
【０１６１】
比較例
以下の組成を有するメソゲン性混合物を製造した。
【表７】
2005537520.tif 000063
【０１６２】
この混合物は、以下の特性を有する。
【表８】
2005537520.tif 000064
特許出願DE 102 172 73.0からのこの液晶混合物を、試験セル中に導入し、２４℃の温度において、この電気光学的特性に関して検査した。
【０１６３】
用いた試験セルは、図１に示すように、２つの基板の１つのみの上に電極を有していた。液晶混合物を含む光切換素子を有する電気光学的試験セルを、製造した。基板は、ガラスからなっていた。配向層を有しない基板を用いた。電極構造は、互いにかみ合うくし形状の電極からなっていた。互いからの電極の距離は、２０μｍであり、電極幅は、１０μｍであった。電極の層の厚さは、６０ｎｍであった。電極を、すべて共通の平面内に配置した。モジュレーション媒体の層の厚さは、６．８μｍであった。
【０１６４】
第１の偏光板を、セルの前で用い、第２の偏光板を、セルの後ろの分析装置として用いた。２つの偏光板の吸収軸は、互いに９０°の角度を形成していた。偏光板の最大吸収の軸と、ディスプレイの平面中の電界の成分との間の角度は、各々の場合において４５°であった。電圧／伝導特性曲線を、Autronic-Melchers, Karlsruhe, GermanyからのＤＭＳ  ７０３電気光学的測定ステーションを用いて決定した。動作温度は、２４．０℃であった。垂直観察の際に、曲線が、電気的に制御された複屈折（例えばＥＣＢ）を有するセルに典型的なものとして得られた。しきい値電圧（Ｖ１０）の値は、４０．５Ｖであり、ミッドグレー電圧（Ｖ５０）の値は、５６Ｖであり、飽和電圧（Ｖ９０）の値は、６５Ｖであった。最大コントラストは、７３Ｖにおいて達した。８０Ｖおよび９０Ｖの電圧において、相対的コントラストは、それぞれ９０％および５０％に低下した。これらの結果を、また、以下の表に示す。
【０１６５】
表２：特性電圧
【表９】
2005537520.tif 000065
注：ｎ．ｄ．：決定されず。
特性曲線の強い温度依存性のために、測定精度は、ここでは＋／−３Ｖであった。
【０１６６】
例１
比較例の混合物を、本出願の教示に従って試験セル中に導入し、この電気光学的特性を、同様に、２４℃において決定した。試験セルは、比較例において用いた試験セルと同一の構造を有していたが、電極間の距離は、ここでは１０μｍであり、電極幅は、５μｍであった。
このようにして得られたセルは、２６．５Ｖの電圧において１０％の相対的コントラスト、３８Ｖにおいて５０％の相対的コントラストおよび４６Ｖにおいて９０％の相対的コントラストに達した。最大コントラストには、５１Ｖにおいて達した。６０Ｖの電圧において、相対的コントラストは、９０％に低下した。比較例の結果との比較のために、これらの結果を、表２に示す。
この表から明らかなように、例１の液晶切換素子のすべての特性電圧は、比較例のものよりも顕著に低い。この減少は、平均して、最初の４つの値について約３１％である。
【０１６７】
例２
比較例および例１において用いた混合物を、本出願の教示の他の例に従って試験セル中に導入し、この電気光学的特性を、同様に、２４℃において決定した。試験セルは、図７に示す構造を有していた。例１において用いたセルと同様にして、電極間の距離は、１０μｍであり、電極幅は、５μｍであった。しかし、電極を、ここでは、プラットホーム上に配置した。これらは、１．５μｍの層の厚さを有し、基板の材料からなっていた。
【０１６８】
このようにして得られたセルは、２５Ｖの電圧において１０％の相対的コントラスト、３３．５Ｖにおいて５０％の相対的コントラストおよび４１Ｖにおいて９０％の相対的コントラストに達した。最大コントラストには、４５Ｖにおいて達した。これらの結果を、同様に、表２に示す。
ここで明らかなように、例２の液晶切換素子のすべての特性電圧は、再び、例１のものよりも顕著に低い。比較例１の値と比較しての対応する値の減少は、ここでは、平均して、約４０％（３８％）である。
【０１６９】
例３
比較例並びに前述の例１および２において用いた混合物を、本出願の教示による他の態様に従って試験セル中に導入し、この電気光学的特性を、同様に、２４℃において決定した。
試験セルは、図８に示すように、両方の基板の内側上に電極対を有していた。２つの基板上の直接相対する電極を、互いに、導電性の方式において互いに結合するか、または同一の電位を、これらの電極に印加した。例１および２におけるように、電極間の距離は、１０μｍであり、電極幅は、５μｍであった。
【０１７０】
このようにして得られたセルは、２１Ｖの電圧において１０％の相対的コントラスト、２９Ｖにおいて５０％の相対的コントラストおよび３５Ｖにおいて９０％の相対的コントラストに達した。最大コントラストには、３７．５Ｖにおいて達した。４１Ｖおよび４７Ｖの電圧において、相対的コントラストは、それぞれ９０％および５０％に低下した。これらの結果を、同様に、表２に示す。
この表から明らかなように、例２の液晶切換素子のすべての特性電圧は、さらに低下した。比較例の値と比較しての対応する値の減少は、ここでは、平均して、約４８％であり、従って、この値は、比較例の値の約半分の大きさであるに過ぎない。
【０１７１】
例４
以下の組成を有する液晶混合物を、製造した。
【表１０】
2005537520.tif 000066
【０１７２】
この混合物は、以下の特性を有する。
【表１１】
2005537520.tif 000067
例３におけるように、電気光学的ディスプレイを製造し、この特性曲線を測定する。温度は、２４．０℃である。しきい値電圧（Ｖ１０）の値は、２２Ｖであり、ミッドグレー電圧（Ｖ５０）の値は、３５．５Ｖであり、飽和電圧（Ｖ９０）の値は、４４．５Ｖである。
【０１７３】
例５
以下の組成を有する液晶混合物を、製造した。
【表１２】
2005537520.tif 000068
【０１７４】
この混合物は、以下の特性を有する。
【表１３】
2005537520.tif 000069
例３におけるように、電気光学的ディスプレイを製造し、この特性曲線を測定する。温度は、２６．５℃である。特性曲線は、低い電圧において、０％の相対的強度から開始し、上昇する電圧に伴って上昇する。しきい値電圧（Ｖ１０）の値は、１８Ｖであり、ミッドグレー電圧（Ｖ５０）の値は、２８Ｖであり、飽和電圧（Ｖ９０）の値は、３４Ｖである。最大強度は、３７Ｖの電圧において達成される。
【０１７５】
例６
以下の組成を有する液晶混合物を、製造した。
【表１４】
2005537520.tif 000070
【０１７６】
この混合物は、以下の特性を有する。
【表１５】
2005537520.tif 000071
例３におけるように、電気光学的ディスプレイを製造し、この特性曲線を測定する。測定を行った温度は、２３．１℃である。
しきい値電圧（Ｖ１０）の値は、１６．５Ｖであり、ミッドグレー電圧（Ｖ５０）の値は、２８Ｖであり、飽和電圧（Ｖ９０）の値は、３１．５Ｖである。最大の相対的コントラストは、３４Ｖにおいてである。
【０１７７】
例７
以下の組成を有する液晶混合物を、製造した。
【表１６】
2005537520.tif 000072
【０１７８】
この混合物は、以下の特性を有する。
【表１７】
2005537520.tif 000073
【０１７９】
例８
以下の組成を有する液晶混合物を、製造した。
【表１８】
2005537520.tif 000074
【０１８０】
この混合物は、以下の特性を有する。
【表１９】
2005537520.tif 000075
【０１８１】
例９
以下の組成を有する液晶混合物を、製造した。
【表２０】
2005537520.tif 000076
この媒体は、２１℃の透明点を有する。
【０１８２】
例１０
以下の組成を有する液晶混合物を、製造した。
【表２１】
2005537520.tif 000077
【０１８３】
この混合物は、以下の特性を有する。
【表２２】
2005537520.tif 000078
【０１８４】
例１１
以下の組成を有する液晶混合物を、製造した。
【表２３】
2005537520.tif 000079
【０１８５】
この混合物は、以下の特性を有する。
【表２４】
2005537520.tif 000080
【０１８６】
例１２
以下の組成を有する液晶混合物を、製造した。
【表２５】
2005537520.tif 000081
この混合物は、以下の特性を有する。
Δε（２０℃、１ｋＨｚ）＞０
【０１８７】
例１３
以下の組成を有する液晶混合物を、製造した。
【表２６】
2005537520.tif 000082
この混合物は、以下の特性を有する。
【表２７】
2005537520.tif 000083
【０１８８】
例１４
以下の組成を有する液晶混合物を、製造した。
【表２８】
2005537520.tif 000084
この混合物は、以下の特性を有する。
【表２９】
2005537520.tif 000085
【０１８９】
例１５
以下の組成を有する液晶混合物を、製造した。
【表３０】
2005537520.tif 000086
この混合物は、以下の特性を有する。
【表３１】
2005537520.tif 000087
【０１９０】
例１６
以下の組成を有する液晶混合物を、製造した。
【表３２】
2005537520.tif 000088
この混合物は、以下の特性を有する。
【表３３】
2005537520.tif 000089
【０１９１】
例１７
以下の組成を有する液晶混合物を、製造した。
【表３４】
2005537520.tif 000090
この混合物は、以下の特性を有する。
Δε（２０℃、１ｋＨｚ）＜０
【０１９２】
例１８
以下の組成を有する液晶混合物を、製造した。
【表３５】
2005537520.tif 000091
この混合物は、以下の特性を有する。
Δε（２０℃、１ｋＨｚ）＜０
【０１９３】
例１９
以下の組成を有する液晶混合物を、製造した。
【表３６】
2005537520.tif 000092
【０１９４】
この混合物は、以下の特性を有する。
【表３７】
2005537520.tif 000093
【０１９５】
例２０
以下の組成を有する液晶混合物を、製造した。
【表３８】
2005537520.tif 000094
【０１９６】
この混合物は、以下の特性を有する。
【表３９】
2005537520.tif 000095
【０１９７】
例２１
以下の組成を有する液晶混合物を、製造した。
【表４０】
2005537520.tif 000096
【０１９８】
この混合物は、以下の特性を有する。
【表４１】
2005537520.tif 000097
【０１９９】
例２２
以下の組成を有する液晶混合物を、製造した。
【表４２】
2005537520.tif 000098
【０２００】
この混合物は、以下の特性を有する。
【表４３】
2005537520.tif 000099
【０２０１】
例２３
以下の組成を有する液晶混合物を、製造した。
【表４４】
2005537520.tif 000100
この混合物は、以下の特性を有する。
【表４５】
2005537520.tif 000101
【０２０２】
例２４
以下の組成を有する液晶混合物を、製造した。
【表４６】
2005537520.tif 000102
【０２０３】
この混合物は、以下の特性を有する。
【表４７】
2005537520.tif 000103
【０２０４】
例４〜２４の混合物を、例１〜３において記載したように、本出願の教示に従って試験セル中に導入する。得られた光モジュレーション素子は、対応する慣用の電極構造（比較例１ａを参照）を有する光モジュレーション素子と比較して、特性電圧の同様に顕著な低下を示す。
【０２０５】
比較例２５
以下の組成を有する液晶混合物を、製造した。
【表４８】
2005537520.tif 000104
この混合物は、以下の特性を有する。
透明点（Ｔ（Ｎ，Ｉ））／℃：５６．８
この比較例の混合物を、各々１０μｍの電極幅および電極距離を有する標準的な試験セル中に導入し、検査する。結果を、表３に示す。
【０２０６】
例２５
比較例２５ａの液晶混合物を、例１〜３において記載したように、本出願の教示に従って試験セル中に導入する。得られた光モジュレーション素子は、３つの例１〜３に記載したように、比較例２５ａのものと比較して、対応して改善された、同様に良好な特性を有する。
【０２０７】
【表４９】
2005537520.tif 000105
表３：例２５および２６の特性電圧
１  Ｔｃｈａｒは、ここでは、混合物が、交差した偏光板の間の記載したセルにおける上昇する温度に伴って、初めてアイソトロピックを呈する温度を示す。
【０２０８】
例２６
各々５．０％の２種の化合物Ｂ（ＯＣ）２Ｃ＊Ｈ−Ｃ−３（＝キラルなドーパントＲ−５０１１）およびＰ（３）ＵＱＵ−３−Ｔを、９０．０％の例２５の液晶混合物に加えた。
この混合物を、例１〜３に記載したように、本発明の教示に従って試験セル中に導入し、比較のために標準的な試験セル中で、この特性に関して、特にこの相挙動およびこの電気光学的特性に関して検査する。
転移温度として、Ｔｔｒａｎｓ＝１８．１℃が、標準的なセルにおいて見出され、Ｔｔｒａｎｓ＝１６．５℃が、本発明のセルにおいて見出された。
電気光学的特性を含む結果を、表３に示す。
【０２０９】
図面の説明
図１：この図面は、特許出願DE 102 172 73.0による切換素子または切換素子の一部の構造の断面を、図式的に示す。モジュレーション媒体（２）を、基板（１）および（１’）の内面間に配置する。互いに異なる電位を印加することができる、電極構造の２つの電極（３）および（４）を、基板（１）の内面上に配置する。Ｖｏｐは、電圧、電荷または電流源を示す。Ｖｏｐから発する線は、電極に対する電気供給線を表す。
【０２１０】
図２〜６：これらの図面は、隆起した電極を有する本発明の切換素子の５つの異なる態様の構造の断面を、図式的に示す。
図２において、電極は、図１に示した態様に類似する設計を有する。電極（３）および（４）は、矩形の、または事実上矩形の断面を有する。しかし、電極は、モジュレーション層（２）の層の厚さ［ｄ（２）］と比較して、または特徴的な層の厚さと比較して、無視できない厚さ、典型的には０．３μｍ〜５μｍの範囲内の厚さを有する。
【０２１１】
図３において、電極（３）および（４）は、図２に示した態様に類似する設計を有する。しかし、これらの電極は、ここでは、モジュレーション層（２）の全体の厚さ［ｄ（２）］にわたる。
図４において、電極（３）および（４）は、再び、図２に示した態様に類似する設計を有する。しかし、電極（３）および（４）の層の厚さは、一定ではなく、位置に依存する。電極は、三角形の断面を有する。
【０２１２】
図５において、電極（３）および（４）は、位置に依存する層の厚さを有する、図４に示した態様に類似する設計を有する。しかし、これらの電極は、ここでは、各々順に重ねて位置する２つの層（３）および（３’）並びに（４）および（４’）からなり、ここで、各々の場合において、それぞれ上方の層（３’）および（４’）は、それぞれ対応する下方の層（３）および（４’）よりも小さい切換素子の面積を被覆する。
図６において、電極（３）および（４）は、再び、図２に示した態様に類似する設計を有する。しかし、電極（３）および（４）は、ここでは、円形の断面を有し、中空の導電体の形態である。
【０２１３】
図７：この図面は、本発明の切換素子の他の好ましい態様の構造の断面を、図式的に示す。電極は、ここでは、図１に示した態様に類似する設計を有する。しかし、電極は、基板の表面上に直接配置されておらず、代わりに各々の場合において、ある厚さ、例えば典型的には１μｍ〜２μｍの範囲内の厚さを有する中空でない絶縁層（５）および（６）の上に配置されている。
【０２１４】
図８：この図面は、電極が、各々が基板の１つの上に配置されている２つの層からなる電極構造を有する、本発明の切換素子の他の好ましい態様の構造の断面を、図式的に示す。電極は、ここでは、第１の電位を印加することができる第１の基板（１）の上の電極（３）について、同一の電位を印加することができる第２の基板（１’）上の第２の電極（３’）が存在するように設計されている。同様にして、第２の電位を印加することができる第１の基板上の電極（４）について、また第２の電位を印加することができる第２の基板上の第２の電極（４’）が存在する。電極対（３）および（３’）並びに（４）および（４’）は、各々の場合において、互いに相対している。
【０２１５】
図９〜１３：この図面は、本発明の他の好ましい態様による本発明の切換素子の種々の態様の構造の断面を、図式的に示す。
図９は、図７および８に示した態様の組み合わせを表す態様を示す。図７に示した態様とは対照的に、これは、隆起した電極（３）および（４）が、中空でない絶縁層（５）および（６）の上に形成されている表面（１）を有する基板の上のみではない。代わりに、図８に示す態様におけるように、電極（３’）および（４’）はまた、相対する基板（１’）の表面上に形成されている。これらの電極は、第１の基板上の対応する電極と同様に、表面（１’）から中空でない絶縁層（５’）および（６’）により隆起している。
【０２１６】
図１０において、電極は、図７に示した態様に類似する設計を有する。しかし、電極は、図８に示した態様と同様に、各々２つの層（３）および（３’）並びに（４）および（４’）からなり、この各々に、同一の電位を、対に印加することができる。しかし、図８に示した態様とは対照的に、電極構造（３）および（３’）並びに（４）および（４’）の、それぞれの２つの対の導電性層は、ここでは、誘電性モジュレーション層（２）により互いに分離されておらず、各々の場合において、それぞれ中空でない絶縁層（５）または（６）により分離されている。
【０２１７】
図１１において、電極は、図１０に示した態様に類似する設計を有する。しかし、ここで、図７に示した態様と同様に、電極構造（３）および（４）の第１の層は、各々の場合において、基板から、それぞれ中空でない絶縁層（５）または（６）により分離されている（隆起している）。同一の電位を印加することができる電極構造の２つの層（３）および（３’）並びに（４）および（４’）は、図１０に記載した態様と同様に、各々の場合において中空でない絶縁層、ここではそれぞれ（５’）および（６’）と表す、により互いに分離されている。
【０２１８】
図１２において、電極構造の電極は、各々、４つの導電性層（３）〜（３”’）および（４）〜（４”’）からなる。各々の場合において、これらの４つの層の２つは、同一の基板上に配置されている。層（３）および（３’）並びに（４）および（４’）は、表面（１）を有する基板上に配置されており、（３”）および（３”’）並びに（４”）および（４”’）は、表面（１’）を有する基板上に配置されている。これらの層の中で、それぞれの基板（１）または（１’）に隣接する層（３）および（４）または（３”）および（４”）は、各々の場合において、それぞれ中空でない絶縁層（５）および（６）または（５’）および（６’）により分離されている。同一の基板上に配置された２つの導電性層［（３）および（３’）］と［（４）および（４’）］並びに［（３”）および（３”’）］と［（４”）および（４”’）］は、同様に、各々の場合において、互いに中空でない絶縁層（５’）および（６’）並びに（５”’）および（６”’）により分離されている。
【０２１９】
図１３において、電極構造の電極は、図１２に示した態様と同様に、各々、４つの導電性層（２）〜（２”’）または（３）〜（３”’）からなる。しかし、ここで、導電性層および絶縁層の交互の配列は、モジュレーション層の全体の層の厚さにわたる。従って、導電性層（２’）および（２”’）並びに（３’）および（３”’）の内側の対は、同様に、互いに、それぞれ中空でない絶縁層（５””）および（６””）により分離されている。
【０２２０】
図面中の参照符号の意味のリスト：
１：第１の基板の表面
１’：第２の基板の表面
２：モジュレーション層
３〜３”’：第１の電位を印加することができる電極構造の第１〜第４の導電性層
４〜４”’：第２の電位を印加することができる電極構造の第１〜第４の導電性層
５〜５””：第１の電位を印加することができる電極構造の導電性層を分離する電極構造の、第１〜第５の中空でない絶縁層
６〜６””：第２の電位を印加することができる電極構造の導電性層を分離する電極構造の、第１〜第５の中空でない絶縁層
Ｖｏｐ：電圧、電荷または電流源
Ｖｏｐから発する線は、同一の電位を印加する電極構造の導電性層を示す。
【図面の簡単な説明】
【０２２１】
【図１】特許出願DE 102 172 73.0による切換素子または切換素子の一部の構造の断面を図式的に示す図である。
【図２】隆起した電極を有する本発明の切換素子の１つの態様の構造の断面を図式的に示す図である。
【図３】隆起した電極を有する本発明の切換素子の他の態様の構造の断面を図式的に示す図である。
【図４】隆起した電極を有する本発明の切換素子の尚他の態様の構造の断面を図式的に示す図である。
【図５】隆起した電極を有する本発明の切換素子の尚他の態様の構造の断面を図式的に示す図である。
【図６】隆起した電極を有する本発明の切換素子の尚他の態様の構造の断面を図式的に示す図である。
【図７】本発明の切換素子の他の好ましい態様の構造の断面を図式的に示す図である。
【図８】電極が、各々が基板の１つの上に配置されている２つの層からなる電極構造を有する、本発明の切換素子の他の好ましい態様の構造の断面を図式的に示す図である。
【図９】本発明の他の好ましい態様による本発明の切換素子の１つの態様の構造の断面を図式的に示す図である。
【図１０】本発明の他の好ましい態様による本発明の切換素子の他の態様の構造の断面を図式的に示す図である。
【図１１】本発明の他の好ましい態様による本発明の切換素子の尚他の態様の構造の断面を図式的に示す図である。
【図１２】本発明の他の好ましい態様による本発明の切換素子の尚他の態様の構造の断面を図式的に示す図である。
【図１３】本発明の他の好ましい態様による本発明の切換素子の尚他の態様の構造の断面を図式的に示す図である。
【図１】
2005537520.tif 000106
【図２】
2005537520.tif 000107
【図３】
2005537520.tif 000108
【図４】
2005537520.tif 000109
【図５】
2005537520.tif 000110
【図６】
2005537520.tif 000111
【図７】
2005537520.tif 000112
【図８】
2005537520.tif 000113
【図９】
2005537520.tif 000114
【図１０】
2005537520.tif 000115
【図１１】
2005537520.tif 000116
【図１２】
2005537520.tif 000117
【図１３】
2005537520.tif 000118
【国際調査報告】
2005537520.tif 000119
2005537520.tif 000120
2005537520.tif 000121
2005537520.tif 000122
2005537520.tif 000123
2005537520.tif 000124